(57)【要約】  【課題】皺や気泡等を発生させずに簡単にウィンドウに貼着することができ、しかも剥離が容易な易剥離性ウィンドウ用フィルムおよびその貼着方法を提供することである。  【解決手段】基材フィルムの片面に被着体であるウィンドウの表面温度より高い融点以上の温度で流動性を示しかつウィンドウの表面温度で結晶化する感温性粘着剤を塗布してなり、ウィンドウに貼着した状態において、剪断方向への１ｃｍ2当たり１ｋｇの荷重でずれることがない固定力を有し、１８０°剥離強度が３０〜１６００ｇ／１００ｍｍである易剥離性ウィンドウ用フィルムである。該ウィンドウ用フィルムを貼着するには、該フィルムをウィンドウの表面温度で位置決めを行い、ついでウィンドウの表面温度より高い融点以上の温度に加温して圧着した後、ウィンドウの表面温度に戻すと、フィルムがウィンドウに貼着される。【選択図】  なし【特許請求の範囲】
【請求項１】
基材フィルムの片面に被着体であるウィンドウの表面温度より高い融点以上の温度で流動性を示しかつウィンドウの表面温度で結晶化する感温性粘着剤を塗布してなり、
ウィンドウに貼着した状態において、剪断方向への１ｃｍ2当たり１ｋｇの荷重でずれることがない固定力を有し、１８０°剥離強度が３０〜１６００ｇ／１００ｍｍであることを特徴とする易剥離性ウィンドウ用フィルム。
【請求項２】
前記感温性粘着剤の融点が３０〜７０℃であり、融点未満で結晶化する請求項１記載の易剥離性ウィンドウ用フィルム。
【請求項３】
前記感温性粘着剤が、炭素数１６以上の直鎖状アルキル基を有するアクリル酸エステルまたはメタクリル酸エステル３０〜１００重量部と、炭素数１〜４のアルキル基を有するアクリル酸エステルまたはメタクリル酸エステル０〜７０重量部と、極性モノマー０〜１０重量部とを重合させて得られる重合体である請求項１または２記載の易剥離性ウィンドウ用フィルム。
【請求項４】
前記重合体の重量平均分子量が２０万〜１００万である請求項３記載の易剥離性ウィンドウ用フィルム。
【請求項５】
前記感温性粘着剤がウィンドウの表面温度では粘着力がなく、ウィンドウの表面温度より高い融点以上の温度に加温して圧着した後、ウィンドウの表面温度に戻すと貼着し、剪断方向への１ｃｍ2当たり１ｋｇの荷重でずれることがない固定力を有し、１８０°剥離強度で３０〜１６００ｇ／１００ｍｍの力で剥がすことが可能な請求項１〜４のいずれかに記載した易剥離性ウィンドウ用フィルム。
【請求項６】
前記基材フィルムが、表示用または装飾用フィルムである請求項１〜５のいずれかに記載の易剥離性ウィンドウ用フィルム。
【請求項７】
前記基材フィルムが、紫外線を遮断する機能を有するフィルムである請求項１〜６のいずれかに記載の易剥離性ウィンドウ用フィルム。
【請求項８】
前記基材フィルムが、熱線を遮断する機能を有するフィルムである請求項１〜７のいずれかに記載の易剥離性ウィンドウ用フィルム。
【請求項９】
請求項１〜８のいずれかに記載の易剥離性ウィンドウ用フィルムを、ウィンドウの表面に該ウィンドウの表面温度で重ね合わせて位置決めを行い、ついでウィンドウの表面温度より高い融点以上の温度に加温して圧着することによりウィンドウに貼着することを特徴とする易剥離性ウィンドウ用フィルムの貼着方法。
【発明の詳細な説明】
【技術分野】
【０００１】
本発明は、ウィンドウに貼着する易剥離性ウィンドウ用フィルムおよびその貼着方法に関する。
【背景技術】
【０００２】
従来から、窓ガラス等のウィンドウには、種々の機能を有するウィンドウ用フィルムと呼ばれるフィルムが貼着されている。このようなフィルムとしては、例えば広告宣伝や装飾等を目的に表示や装飾が施された表示用もしくは装飾用フィルム、室内の展示商品や家具等の退色の原因となる紫外線を遮断する機能を有するフィルム、省エネルギーの観点から熱線を遮断して断熱効果を有するフィルム等が挙げられる。
【０００３】
しかし、ウィンドウ用フィルムを板状のウィンドウに、皺や気泡等が発生しないように貼着することは困難である。皺や気泡等の発生は、見た目の美観を損なうので好ましくない。
【０００４】
皺や気泡等を発生させることなく、フィルムをウィンドウに貼着する方法として、例えばウィンドウに界面活性剤等の水溶液をスプレーし、その上からウィンドウ用フィルムを貼着し、さらにヘラ等を使用してフィルムの皺を伸ばすと共に、ウィンドウとフィルムとの間から水溶液や気泡を押し出して貼着する方法がある。
【０００５】
しかしながら、この方法は熟練した技術を必要とし、さらに貼着に要する施行時間が長いので、簡単に貼着することができない。また、通常の感圧粘着剤を塗布したフィルムでは、ガラス面からの引き剥がしが困難であり、また剥がした際には、粘着剤が凝集破壊し、ガラス面に該粘着剤が残るおそれがある。
【０００６】
このような問題を解決するために、特許文献１には、基材フィルムに塗布される粘着剤が所定の微小球を含有した粘着フィルムが記載されている。この文献によると、貼着の際には、該微小球が気泡の逃げ道を確保するので、粘着剤層と被着体との間の気泡を簡単に抜くことができ、さらに、被着体から再剥離することが可能であると記載されている。
【０００７】
また、特許文献２には、基材フィルムの粘着剤層に所定の極細溝を網目状に形成し、所定の独立島部を形成してなる窓貼りフィルムが記載されている。この文献によると、該極細溝から空気を排出できるので、気泡や皺の発生が防止できると記載されている。
【０００８】
しかしながら、特許文献１，２に記載されているようなフィルムは、室温下で高い粘着性を有しているので、誤ってフィルム同士が貼り付いたり、貼着位置を誤った場合には手直しが難しく、位置決めが困難である。
【０００９】
【特許文献１】特開平８−１１３７６８号公報
【特許文献２】特開２００２−３２７１５７号公報
【発明の開示】
【発明が解決しようとする課題】
【００１０】
本発明の課題は、皺や気泡等を発生させずに簡単にウィンドウに貼着することができ、しかも剥離が容易な易剥離性ウィンドウ用フィルムおよびその貼着方法を提供することである。
【課題を解決するための手段】
【００１１】
本発明者らは、上記課題を解決するには、ウィンドウへの位置決め時には粘着力がなく、位置決め後に適度な粘着力が発現するような粘着剤を用いればよいと考え、鋭意検討を重ねた結果、ウィンドウ用フィルムの粘着剤として特定の感温性粘着剤を使用するという新たな解決手段を見出し、本発明を完成するに至った。
【００１２】
すなわち、本発明の易剥離性ウィンドウ用フィルムおよびその貼着方法は、以下の構成からなる。
（１）基材フィルムの片面に被着体であるウィンドウの表面温度より高い融点以上の温度で流動性を示しかつウィンドウの表面温度で結晶化する感温性粘着剤を塗布してなり、ウィンドウに貼着した状態において、剪断方向への１ｃｍ2当たり１ｋｇの荷重でずれることがない固定力を有し、１８０°剥離強度が３０〜１６００ｇ／１００ｍｍであることを特徴とする易剥離性ウィンドウ用フィルム。
（２）前記感温性粘着剤の融点が３０〜７０℃であり、融点未満で結晶化する前記（１）記載の易剥離性ウィンドウ用フィルム。
（３）前記感温性粘着剤が、炭素数１６以上の直鎖状アルキル基を有するアクリル酸エステルまたはメタクリル酸エステル３０〜１００重量部と、炭素数１〜４のアルキル基を有するアクリル酸エステルまたはメタクリル酸エステル０〜７０重量部と、極性モノマー０〜１０重量部とを重合させて得られる重合体である前記（１）または（２）記載の易剥離性ウィンドウ用フィルム。
（４）前記重合体の重量平均分子量が２０万〜１００万である前記（３）記載の易剥離性ウィンドウ用フィルム。
（５）前記感温性粘着剤がウィンドウの表面温度では粘着力がなく、ウィンドウの表面温度より高い融点以上の温度に加温して圧着した後、ウィンドウの表面温度に戻すと貼着し、剪断方向への１ｃｍ2当たり１ｋｇの荷重でずれることがない固定力を有し、１８０°剥離強度で３０〜１６００ｇ／１００ｍｍの力で剥がすことが可能な前記（１）〜（４）のいずれかに記載した易剥離性ウィンドウ用フィルム。
（６）前記基材フィルムが、表示用または装飾用フィルムである前記（１）〜（５）のいずれかに記載の易剥離性ウィンドウ用フィルム。
（７）前記基材フィルムが、紫外線を遮断する機能を有するフィルムである前記（１）〜（６）のいずれかに記載の易剥離性ウィンドウ用フィルム。
（８）前記基材フィルムが、熱線を遮断する機能を有するフィルムである前記（１）〜（７）のいずれかに記載の易剥離性ウィンドウ用フィルム。
（９）前記（１）〜（８）のいずれかに記載の易剥離性ウィンドウ用フィルムを、ウィンドウの表面に該ウィンドウの表面温度で重ね合わせて位置決めを行い、ついでウィンドウの表面温度より高い融点以上の温度に加温して圧着することによりウィンドウに貼着することを特徴とする易剥離性ウィンドウ用フィルムの貼着方法。
【発明の効果】
【００１３】
上記（１），（９）によれば、基材フィルムに塗布する粘着剤が所定の感温性粘着剤であり、該粘着剤はウィンドウの表面温度では粘着力がないので、位置決めが簡単にできると共に、皺や気泡等のない状態にも簡単にできる（たとえ皺や気泡等があっても、粘着力がないので、簡単にそれらを除去することができる）。さらに、前記粘着剤を前記表面温度より高い融点以上の温度に加温し流動させて圧着した後、前記表面温度に戻すと、再び結晶化して固定力が発現し、該フィルムをウィンドウに貼着することができる。しかも、貼着時には剪断方向への１ｃｍ2当たり１ｋｇの荷重においてもずれることがない強固な固定力で固定されると共に、前記表面温度で該フィルムが剥離可能な程度の弱い１８０°剥離強度なので、該フィルムを簡単に剥がすことができ、フィルムの張り替えが容易である。
【００１４】
上記（２）によれば、本発明にかかる感温性粘着剤をウィンドウの表面温度で粘着力のない状態とすることができる。上記（３）〜（５）によれば、本発明にかかる感温性粘着剤の凝集力を高くすることができるので、該フィルムをウィンドウに長期間貼着してもずれることがなく、優れた貼着安定性が得られる。
【００１５】
上記（６）によれば、基材フィルムが表示用または装飾用フィルムであるので、ウィンドウへの広告宣伝や装飾が容易であり、かつ表示や装飾の変更にも簡単に対応できるようになる。上記（７）のように基材フィルムが紫外線遮断機能を有する場合や、上記（８）のように熱線遮断機能を有する場合には、本発明の易剥離性ウィンドウ用フィルムの有用性がより向上する。
【発明を実施するための最良の形態】
【００１６】
＜易剥離性ウィンドウ用フィルム＞
本発明の易剥離性ウィンドウ用フィルムは、基材フィルムの片面に被着体であるウィンドウの表面温度より高い融点以上の温度で流動性を示しかつウィンドウの表面温度で結晶化する感温性粘着剤を塗布したものである。
【００１７】
ここで、本発明における感温性粘着剤とは、温度変化に対応して結晶状態と流動状態とを可逆的に起こす粘着剤のことを意味する。本発明の感温性粘着剤は、被着体であるウィンドウの表面温度より高い融点以上の温度で流動性を示しかつウィンドウの表面温度で結晶化する必要がある。
【００１８】
具体的には、前記感温性粘着剤の融点が３０〜７０℃、好ましくは４０〜６０℃であり、融点未満で結晶化するのがよい。感温性粘着剤の融点をこの範囲内でウィンドウの表面温度より高く設定することで、ウィンドウの表面温度では、前記感温性粘着剤に粘着力がないので、位置決めが簡単にできると共に、皺や気泡等も簡単に除去できる。そして、ウィンドウの表面温度より高い融点以上の温度に加温すると、該粘着剤は結晶状態から流動状態へ相変化し、圧着するとガラス面とフィルムとの間が真空状態となるため、フィルムがガラス面に固定される。
【００１９】
一方、前記感温性粘着剤の融点が３０℃より低いと、ウィンドウの表面温度で前記感温性粘着剤がすでに流動状態となって、位置合せが困難となるおそれがある。また、前記融点が７０℃より高くなると、前記感温性粘着剤が相変化しにくくなるので好ましくない。
【００２０】
本発明において融点とは、ある平衡プロセスにより、最初は秩序ある配列に整合されていた重合体の特定部分が無秩序状態となる温度を意味するものであり、前記感温性粘着剤を示差熱走査熱量計（ＤＳＣ）で、１０℃／分の測定条件で測定して得られる値である。
【００２１】
また、本発明の感温性粘着剤は、炭素数１６以上の直鎖状アルキル基を有するアクリル酸エステルまたはメタクリル酸エステル３０〜１００重量部と、炭素数１〜４のアルキル基を有するアクリル酸エステルまたはメタクリル酸エステル０〜７０重量部と、極性モノマー０〜１０重量部とを重合させて得られる重合体であるのが好ましい。この重合体は、ホモポリマーまたはコーポリマーのいずれであってもよい。
【００２２】
前記炭素数１６以上の直鎖状アルキル基を有するアクリル酸エステル及び／又はメタクリル酸エステル［以下、（メタ）アクリレートという］としては、例えばセチル（メタ）アクリレート、ステアリル（メタ）アクリレート、エイコシル（メタ）アクリレート、ベヘニル（メタ）アクリレート等の炭素数１６〜２２の線状アルキル基を有する（メタ）アクリレート等の１種又は２種以上を用いることができる。前記炭素数１〜４のアルキル基を有する（メタ）アクリレートとしては、例えばメチル（メタ）アクリレート、エチル（メタ）アクリレート、ブチル（メタ）アクリレート等の１種又は２種以上を用いることができるが、このうち炭素数１のアルキル基を有する（メタ）アクリレートが好適である。前記極性モノマーとしては、例えばアクリル酸、メタクリル酸、クロトン酸、イタコン酸、マレイン酸、フマル酸などのカルボキシル基含有エチレン不飽和単量体や；２−ヒドロキシエチル（メタ）アクリレート、２−ヒドロキシプロピル（メタ）アクリレート、２−ヒドロキシヘキシル（メタ）アクリレート等のヒドロキシル基を有するエチレン不飽和単量体等の１種又は２種以上を用いることができるが、このうち特に好適なものはアクリル酸である。
【００２３】
前記重合体の重量平均分子量は２０万〜１００万、好ましくは４０万〜８０万であるのがよい。これにより、感温性粘着剤が高い凝集力を示すようになり、優れた貼着安定性が得られる。これに対し、前記重合体の重量平均分子量が２０万より小さいと、該粘着剤の凝集力が不足して前記貼着安定性が低下するおそれがある。また、剥がした際には、凝集破壊してウィンドウに該粘着剤が残るおそれがある。一方、前記重量平均分子量が１００万を超えると、凝集力が必要以上に高くなるので好ましくない。前記重量平均分子量は、前記重合体をゲルパーミエーションクロマトグラフィ（ＧＰＣ）で測定し、得られた測定値をポリスチレン換算した値である。
【００２４】
本発明のウィンドウ用フィルムは、ウィンドウに貼着した状態において、剪断方向への１ｃｍ2当たり１ｋｇの荷重でずれることがない固定力を有し、１８０°剥離強度が３０〜１６００ｇ／１００ｍｍである。具体的には、上記のような感温性粘着剤を基材フィルムに塗布した本発明の易剥離性ウィンドウ用フィルムは、該感温性粘着剤がウィンドウの表面温度では粘着力がなく、ウィンドウの表面温度より高い融点以上の温度に加温して圧着し、ウィンドウの表面温度に戻すと貼着し、剪断方向への１ｃｍ2当たり１ｋｇの荷重でずれることがない固定力を有し、１８０°剥離強度で３０〜１６００ｇ／１００ｍｍ、好ましくは５０〜２００ｇ／１００ｍｍの力で剥がすことが可能である。
【００２５】
これにより、貼着された該ウィンドウ用フィルムは、ウィンドウに確実に固定されるので、優れた貼着安定性を示すと共に、１８０°剥離強度が所定の範囲であるので、ウィンドウの表面温度で簡単に剥がすことができる。これに対し、前記固定力が剪断方向への１ｃｍ2当たり１ｋｇの荷重より小さい荷重でずれる力である場合には、該フィルムがウィンドウから剥がれるおそれがある。また、前記１８０°剥離強度が３０ｇ／１００ｍｍより小さいと、該フィルムがウィンドウから剥がれるおそれがあり、１６００ｇ／１００ｍｍより大きいと、容易に剥離することができなくなるおそれがある。
【００２６】
ここで、本発明における固定力とは、該ウィンドウ用フィルムをガラス面に貼着した状態において、剪断方向への１ｃｍ2当たり１ｋｇの荷重においてもずれることがない力を意味している。
【００２７】
前記固定力および１８０°剥離強度は、前記（メタ）アクリレートや極性モノマーの選択、後述する感温性粘着剤層の厚み、架橋剤の添加量等で調整することができる。また、前記１８０°剥離強度は、例えば後述のように、本発明の易剥離性ウィンドウ用フィルムをウィンドウに所定の方法で貼着し、ロードセルを用いて３００ｍｍ／分の速度で前記フィルムを１８０°剥離した時の強度を測定して得られる値である。
【００２８】
基材フィルムとしては、ウィンドウ用フィルムの基材として使用できるものであれば各種の公知のものが採用可能であり、具体的には、例えばポリエチレンテレフタレート、ポリウレタン、ポリオレフィン等の合成樹脂フィルム等が挙げられる。なお、本発明における基材フィルムは、必ずしも合成樹脂フィルムに限定されるものではなく、ガラス表面に貼着できる基材であれば適用可能であり、例えば紙などであってもよい。
【００２９】
前記基材フィルムの厚みとしては、例えば９〜２００μｍ、好ましくは１２〜５０μｍであるのがよい。また、基材フィルムの表面は、前記感温性粘着剤の固定強度を向上させる上で、例えばコロナ放電、ブラスト処理、ケミカルエッチング処理、プライマー処理等が施されているのが好ましい。
【００３０】
さらに、本発明にかかる基材フィルムは、種々の機能を有するフィルムであるのが好ましく、具体的には、例えば装飾が可能な装飾用フィルム、紫外線を遮断する機能を有するフィルム、熱線を遮断する機能を有するフィルム等であるのが好ましい。前記表示用・装飾用フィルムとしては、例えば各種の公知の顔料を基材フィルムに含有させて、所定の色彩にフィルム自体を着色したフィルムや、表面を塗料等で表示・装飾したフィルム等が挙げられる。また、前記紫外線を遮断する機能を有するフィルムとしては、例えば各種の公知の紫外線吸収剤を基材フィルムに所定量で含有させたフィルム等が挙げられる。前記熱線を遮断する機能を有するフィルムとしては、例えば基材フィルムの少なくとも片面に熱線を遮断する金属層が形成されたフィルム等が挙げられる。
【００３１】
本発明の易剥離性ウィンドウ用フィルムの製造方法は、例えば上記基材フィルムの片面に、上記感温性粘着剤を所定の溶剤に加えた塗布液を塗布し、乾燥させることにより作製することができる。ここで、形成された感温性粘着剤層の厚みは２〜１００μｍ、好ましくは５〜２０μｍであるのがよい。これにより、該フィルムをウィンドウに所定の固定力で貼着することができる。これに対し、前記厚みが２μｍより薄いと固定力が不足して貼着安定性が低下するおそれがあり、１００μｍより厚いと、基材フィルムに塗工する際に気泡が入りやすく、塗工された粘着剤層の乾燥性が低下するので好ましくない。
【００３２】
前記塗布液は、基材フィルムの片面に塗布される感温性粘着剤として、所定の重合体からなる感温性粘着剤の他に、例えば耐熱性や凝集力を向上させるためのイソシアネート系化合物・アジリジン系化合物・エポキシ系化合物・金属キレート系化合物などの架橋剤を添加するのが好ましい。さらに必要に応じてタッキファイヤー、可塑剤、老化防止剤、紫外線吸収剤等の各種の添加剤を添加してもよい。各添加剤としては、各種の公知のものが採用可能である。
【００３３】
本発明の易剥離性ウィンドウ用フィルムは、可視光領域（４００〜８００ｎｍ）における透過率が８０％以上であるのが好ましい。これにより、ウィンドウの視界を確保することができる。前記透過率は、例えば上記ウィンドウ用フィルムを可視分光光度計で測定して得られる値である。
【００３４】
本発明におけるウィンドウとは、ガラス製の板状のものを意味する。このため、ウィンドウの表面は平滑、凹凸のいずれであってもよく、該ウィンドウの透明、不透明は問わない。このようなウィンドウとしては、例えば住宅やビル等の窓ガラス、ガラス製のドア、ガラス棚、ガラスケース等の他、例えば自動車、列車等の車両のウィンドウ等も含まれる。このようなウィンドウに、本発明の易剥離性ウィンドウ用フィルムは、簡単に貼着および剥離することができる。
【００３５】
＜貼着方法＞
次に、本発明の易剥離性ウィンドウ用フィルムの貼着方法について説明する。まず、易剥離性ウィンドウ用フィルムの感温性粘着剤層をウィンドウの所定位置に配置する。このとき、該フィルムには粘着力がないので、誤ってシート同士が貼りつくことがなく、貼着位置を誤った場合でも、自在に動かして簡単に手直しすることができる。また、ウィンドウの面積が大きい場合であっても、簡単に位置決めが行える。
【００３６】
ついで、ローラー等を用いて該フィルムの皺を伸ばしたり、該フィルムとウィンドウとの間の気泡を押し出すが、上記の通り、該フィルムには粘着力がないので、簡単に皺や気泡のない状態にすることができる。
【００３７】
この状態で、感温性粘着剤層の温度をウィンドウの表面温度より高い融点以上の温度に、例えばドライヤーやヒートガン等で加温すると、該粘着剤は結晶状態から流動状態へ相変化する。その状態において、ウィンドウ用フィルムをウィンドウに圧着する。ついでウィンドウの表面温度に戻すと再び結晶化して所定の固定力が発現し、該フィルムがウィンドウに貼着される。
上記のようにしてウィンドウのガラス面に貼着されたフィルムは、長期間貼着してもずれることがなく、優れた貼着安定性を示すことができる。
【００３８】
一方、本発明のフィルムは弱い１８０°剥離強度なので、フィルムを剥がす際には、ガラスの表面を傷つけることなく簡単に剥がすことができる。なお、剥がしたフィルムは、上記と同様の操作をすることで、何度も繰り返して使用することができる。
【００３９】
以下、合成例および実施例を挙げて本発明について詳細に説明するが、本発明は以下の合成例および実施例のみに限定されるものではない。なお、以下の説明で「部」は重量部を意味する。
【００４０】
以下の実施例および比較例で使用した共重合体は、以下の３種類である。
（合成例１）
ベヘニルアクリレート（日本油脂社製）を４５部、アクリル酸メチル（日本触媒社製）を５０部、アクリル酸を５部およびパーブチルＮＤ（日本油脂社製）を０．２部の割合で、それぞれ酢酸エチル２３０部に加えて混合し、５５℃で４時間撹拌して、これらのモノマーを重合させた。得られた共重合体の重量平均分子量は６３万、融点は５７℃であった。
【００４１】
（合成例２）
ベヘニルアクリレート（日本油脂社製）を２０部、ステアリルアクリレート（日本油脂社製）を５５部、アクリル酸メチル（日本触媒社製）を２０部、アクリル酸を５部およびパーブチルＮＤ（日本油脂社製）を０．２部の割合で、それぞれ酢酸エチル２３０部に加えて混合し、５５℃で４時間撹拌して、これらのモノマーを重合させた。得られた共重合体の重量平均分子量は５７万、融点は４９℃であった。
【００４２】
（合成例３）
アクリル酸ブチル（日本触媒社製）を４５部、アクリル酸２−エチルヘキシル（日本触媒社製）を５０部、アクリル酸を５部およびパーブチルＮＤ（日本油脂社製）を０．５部の割合で、それぞれ酢酸エチル２３０部に加えて混合し、５５℃で４時間撹拌して、これらのモノマーを重合させた。得られた共重合体の重量平均分子量は６６万であった。
【００４３】
上記合成例１〜３で得られた各共重合体を表１に示す。
【表１】
2007031657.tif 000002
【実施例１】
【００４４】
＜ウィンドウ用フィルムの作製＞
上記合成例１で得られた共重合体を、酢酸エチルを用いて固形分が３０％となるように共重合体溶液を調製した。ついで、この共重合体溶液に、架橋剤としてアジリジン化合物（日本触媒社製の商品名「ＰＺ−３３」）を固形分換算で前記共重合体１００部に対して８．０部添加して感温性粘着剤組成物を得た。この感温性粘着剤組成物を基材フィルム（厚さ１２μｍのポリエチレンテレフタレートフィルム）の片面に塗布し、乾燥させて厚さ１０μｍの感温性粘着剤層が形成されたウィンドウ用フィルムを作製した。
【実施例２】
【００４５】
合成例１で得られた共重合体に代えて合成例２で得られた共重合体を用い、架橋剤の添加量を８．０部に代えて５．０部にした以外は、実施例１と同様にして感温性粘着剤組成物を調製した。ついで、この感温性粘着剤組成物を用いて、実施例１と同様にして厚さ１０μｍの感温性粘着剤層が形成されたウィンドウ用フィルムを作製した。
【００４６】
［比較例１］
合成例１で得られた共重合体に代えて合成例３で得られた共重合体を用い、架橋剤の添加量を８．０部に代えて３．０部にした以外は、実施例１と同様にして粘着剤組成物を調製した。ついで、この粘着剤組成物を用いて、実施例１と同様にして厚さ１０μｍの粘着剤層が形成されたウィンドウ用フィルムを作製した。
【００４７】
［比較例２］
合成例１で得られた共重合体に代えて合成例２で得られた共重合体を用い、架橋剤の添加量を８．０部にした以外は、実施例１と同様にして感温性粘着剤組成物を調製した。ついで、この感温性粘着剤組成物を用いて、実施例１と同様にして厚さ１μｍの感温性粘着剤層が形成されたウィンドウ用フィルムを作製した。
【００４８】
＜ウィンドウ用フィルムの評価＞
上記実施例１，２および比較例１，２で得られた各ウィンドウ用フィルムについて、１８０°剥離強度、固定力、貼着状態、貼着安定性および剥離性を評価した。各評価方法を以下に示すと共に、その評価結果を表２に示す。
【００４９】
（１８０°剥離強度の評価方法）
上記で得られた各ウィンドウ用フィルムの粘着剤層が形成された面を、表面温度２３℃のガラス板に押し当て、ロードセルを用いて３００ｍｍ／分の速度で前記フィルムを１８０°剥離し、１８０°剥離強度を測定した。
また、上記と同様にして各フィルムをガラス板に押し当て、温度を２３℃から６０℃に加温して圧着した後、２３℃に冷却し、上記と同様にして１８０°剥離強度を測定した。
【００５０】
（固定力の評価方法）
上記で得られた各ウィンドウ用フィルムの粘着剤層が形成された面を表面温度６０℃のガラス板に圧着して、２３℃に冷却した後、剪断方向に１ｃｍ2当たり１ｋｇの荷重を１時間かけた。このときの剥がれた時間と剥がれなかった場合はずれた距離を測定した。
【００５１】
（貼着状態の評価方法）
上記で得られた各ウィンドウ用フィルムを５０ｃｍ×１００ｃｍの形状に加工して試験片を作製し、この試験片をガラス板に貼着した際の状態を目視にて観察した。なお、貼着条件および評価基準は以下のように設定した。
貼着条件
実施例１，２および比較例２：表面温度２３℃のガラス板に押し当て、６０℃に加温して圧着した後、２３℃に冷却した。
比較例１：表面温度２３℃のガラス板に貼着した。
評価基準
○：皺、気泡が発生することなく貼着できる
×：皺、気泡が発生する
【００５２】
（貼着安定性の評価方法）
上記貼着状態の評価でガラス板に貼着した各試験片の表面を、水を含ませたウエスで拭いた際の状態を目視にて観察した。なお、評価基準は以下のように設定した。
評価基準
○：ずれ、剥がれなし
×：ずれ、剥がれが発生する
【００５３】
（剥離性の評価方法）
上記貼着状態の評価でガラス板に貼着した各試験片を１年間放置し、ガラス板の表面温度が２３℃の状態で、各試験片を剥がした際のガラス板の表面状態を目視にて観察した。なお、評価基準は以下のように設定した。
評価基準
○：糊残りなし
△：糊残りが一部あり
×：糊残りが全面にあり
【００５４】
【表２】
2007031657.tif 000003
【００５５】
表２から明らかなように、実施例１および実施例２のウィンドウ用フィルムは、位置決め時において粘着力がなく、貼着状態も優れているのがわかる。また、貼着安定性および剥離性にも優れているのがわかる。これに対し、比較例１では位置決め時に粘着力を示しており、貼着状態が悪いのがわかる。また、比較例２は固定力が弱く、貼着安定性が劣る結果を示した。